(57)【要約】【課題】柔軟剤の使用量を低減しても、所望の特性を示す衛生薄葉紙及びその製造方法を得る。【解決手段】ＬＢＫＰ及びＮＢＫＰを主体とするパルプに対し、ＢＣＴＭＰを５〜４０重量％配合したパルプ原料に、カチオン性柔軟剤が内添または外添で０．０５〜５．０ｋｇ／パルプ原料トンで添加され、米坪が１１．０〜３５．０ｇ／ｍ2、ソフトネスが１．０〜７．０ｇである衛生薄葉紙である。【選択図】なし【特許請求の範囲】
【請求項１】
ＬＢＫＰ及びＮＢＫＰを主体とするパルプに対し、ＢＣＴＭＰを５〜４０重量％配合したパルプ原料に、カチオン性柔軟剤が内添または外添で０．０５〜５．０ｋｇ／パルプ原料トンで添加され、
米坪が１１．０〜３５．０ｇ／ｍ2、ソフトネスが１．０〜７．０ｇであることを特徴とする衛生薄葉紙。
【請求項２】
ＬＢＫＰ及びＮＢＫＰを主体とするパルプに対し、ＢＣＴＭＰを５〜４０重量％配合したパルプ原料に、カチオン性柔軟剤が内添または外添で０．０５〜５．０ｋｇ／パルプ原料トンで添加し、
米坪が１１．０〜３５．０ｇ／ｍ2、ソフトネスが１．０〜７．０ｇである衛生薄葉紙を製造することを特徴とする衛生薄葉紙の製造方法。
【請求項３】
ＢＣＴＭＰを配合しない場合に比して、米坪を３．０ｇ／ｍ2以下の範囲で低減させる請求項２記載の衛生薄葉紙の製造方法。
【発明の詳細な説明】
【技術分野】
【０００１】
本発明は、衛生用薄葉紙に係り、特にティシューペーパーやトイレットペーパーとして好適な衛生薄葉紙及びその製造方法に関するものである。
【背景技術】
【０００２】
ティシューペーパーやトイレットペーパーとして重要視される特性は、紙質として嵩、紙力及び白色度があり、品質として柔らかさ及び手肉感がある。
【０００３】
後者の柔らかさは、柔軟剤の添加によって達成することは公知である。しかるに、柔軟剤は、概して、抄紙段階においてフェルトへ付着し、目詰まりを生じさせ、脱水不良やシートの断紙の原因となる。したがって、可能な限り、柔軟剤の使用量は少ないほど望ましい。
【０００４】
一方、ケミサーモメカニカルパルプ（ＣＴＭＰ）について言及するとともに、高温ケミサーモメカニカルパルプ（ＨＴ−ＣＴＭＰ）を衛生薄葉紙などに使用することを提案している（特許文献１）。
【０００５】
しかし、特許文献１は、嵩、吸収性及び液体分散性について言及するのみで、柔軟剤の使用についての示唆はない。
【特許文献１】特表２０００−５０２１５０号
【発明の開示】
【発明が解決しようとする課題】
【０００６】
後述するように、メカニカルパルプはリグニンが繊維中に残り、それは相対的に繊維長が短く堅い。特にケミサーモメカニカルパルプ（ＣＴＭＰ）に対し脱色したＢＣＴＭＰを使用すると、米坪を下げても嵩高効果により品質上の手肉感を維持できるが、相対的に繊維長が短く堅いため、柔らかさの面で劣る。
【０００７】
このため、ＢＣＴＭＰの使用には柔軟剤を通常使用することになるが、ＢＣＴＭＰ未使用に比べ、柔軟剤の使用量が増加しコスト高となる恐れがあった。
【０００８】
本発明者らは、通常使用されているパルプ原料のクラフトパルプ（ＫＰ、例えばＬＢＫＰやＮＢＫＰ）に比べ、ＢＣＴＭＰがアニオン性の高いパルプであることに着目し、柔軟剤としてカチオン性を使用することにより、ＢＣＴＭＰと柔軟剤の定着性（歩留まり）を向上させ、従来のＫＰだけをパルプ原料として使用する時よりも、少ない柔軟剤の使用量で柔らかさ及び手肉感を同等なものにできることを知見した。
【０００９】
したがって、本発明の主たる課題は、柔軟剤の使用量を低減しても、所望の特性を示す衛生薄葉紙及びその製造方法を提供することにある。
【課題を解決するための手段】
【００１０】
上記課題を解決した本発明の次記のとおりである。
＜請求項１項記載の発明＞
ＬＢＫＰ及びＮＢＫＰを主体とするパルプに対し、ＢＣＴＭＰを５〜４０重量％配合したパルプ原料に、カチオン性柔軟剤が内添または外添で０．０５〜５．０ｋｇ／パルプ原料トンで添加され、
米坪が１１．０〜３５．０ｇ／ｍ2、ソフトネスが１．０〜７．０ｇであることを特徴とする衛生薄葉紙。
【００１１】
（作用効果）
メカニカルパルプは木材出発材料を摩砕又はリファイニングすることによって製造される。メカニカルパルプの製造に適用される原理は木材を機械的に破壊することである。全ての木材材料が使用され、かくしてリグニンが繊維中に残り、それは相対的に繊維長が短く堅い。サーモメカニカルパルプ（ＴＭＰ）は高蒸気圧のディスクリファイナーで木材をリファイニングすることによって製造される。リグニンはサーモメカニカル製造パルプの繊維にも残る。ケミサーモメカニカルパルプ（ＣＴＭＰ）はリファイニングプロセス前に加えられる少量の薬品（通常亜硫酸塩）を加えることによって変性されたサーモメカニカルパルプに与えられる名称である。本発明のＢＣＴＭＰは、ケミサーモメカニカルパルプ（ＣＴＭＰ）に対し脱色したものを指称する。
【００１２】
ＢＣＴＭＰは、リグニン含有率が高く、アニオン性の高いパルプである。また、ＢＣＴＭＰは、先行技術文献１に教示するように嵩高効果を発揮する。  
【００１３】
他方で、本発明は、特にカチオン性の柔軟剤を使用する。その結果、アニオン性の高いＢＣＴＭＰ繊維への定着性が良く、もって、少ない柔軟剤の使用量によっても、所望の特性、紙質として嵩、紙力及び白色度を満足させながら、品質として柔らかさ及び手肉感を示す衛生薄葉紙を得ることができる。
【００１４】
＜請求項２項記載の発明＞
ＬＢＫＰ及びＮＢＫＰを主体とするパルプに対し、ＢＣＴＭＰを５〜４０重量％配合したパルプ原料に、カチオン性柔軟剤が内添または外添で０．０５〜５．０ｋｇ／パルプ原料トンで添加し、
米坪が１１．０〜３５．０ｇ／ｍ2、ソフトネスが１．０〜７．０ｇである衛生薄葉紙を製造することを特徴とする衛生薄葉紙の製造方法。
【００１５】
＜請求項３項記載の発明＞
ＢＣＴＭＰを配合しない場合に比して、米坪を３．０ｇ／ｍ2以下の範囲で低減させる請求項２記載の衛生薄葉紙の製造方法。
【００１６】
（作用効果）
また、所望の特性、紙質として嵩、紙力及び白色度を満足させながら、品質として柔らかさ及び手肉感を示しつつ、米坪を３．０ｇ／ｍ2以下の範囲で低減させた衛生薄葉紙を製造することができる。
【発明の効果】
【００１７】
本発明によれば、少ない柔軟剤の使用量でありながら、所望の特性を示す衛生薄葉紙を提供することができる。
【発明を実施するための最良の形態】
【００１８】
以下本発明をさらに詳説する。
本発明のパルプ原料は、ＬＢＫＰ及びＮＢＫＰを主体とするパルプに対し、ＢＣＴＭＰを５〜４０重量％配合したものである。
【００１９】
１０重量％以下の範囲で、ＬＢＳＰ、ＮＢＳＰ、ＴＭＰ、ＧＰ、ＲＧＰ等のパルプを併用することができる。
【００２０】
ＬＢＫＰとＮＢＫＰとの重量割合（ＬＢＫＰ／ＮＢＫＰ）は、１００／０〜４０／６０が望ましい。したがって、本発明にいう「ＬＢＫＰ及びＮＢＫＰを主体とする」とは、ＮＢＫＰを含まない例をも包含するものである。
【００２１】
ＢＣＴＭＰは前述のものであり、その種類は問われないが、現状においては輸入品として入手できる。
【００２２】
前記パルプ原料にカチオン性柔軟剤が内添または外添で０．０５〜５．０ｋｇ／パルプ原料トンで添加される。より望ましくは、少なくとも、０．０５〜１．０ｋｇ／パルプ原料トンである。添加量が少ないと柔軟効果が充分でなく、過度に多くても効果が飽和するとともに、コスト高となるばかりでなく、前述の抄紙段階での難点を招く。
【００２３】
本発明の衛生薄葉紙は、１プライあたりの米坪（ＪＩＳ  Ｐ  ８１１１に規定される条件下におけるＪＩＳ  Ｐ  ８１２４の規定に従って測定される）が１１．０〜３５．０ｇ／ｍ2のものが使用される。ティシューペーパーの場合、米坪が１１．０〜１７．０ｇ／ｍ2のものが望ましく、トイレットペーパーの場合、米坪が１３．０〜２５．０ｇ／ｍ2のものが望ましい。各々２プライのもの、又はそれ以上の複数プライも使用可能である。
【００２４】
ソフトネス（ハンドルオメータ法（ＪＩＳ Ｌ−１０９６ Ｅ法））は１．０〜７．０ｇとされる。ソフトネスが１．０ｇ未満であると柔軟性が十分でなく、また、７．０ｇを超えると他の特性が悪化する傾向がある。
【００２５】
他の特性については、紙厚（紙厚測定は、ＪＩＳ  Ｐ  ８１１１の条件下で、尾崎製作所ダイヤルシックネスゲージ「ＰＥＡＣＯＣＫ  Ｇ型」を用いて測定する。）としては、１１０〜２０５μｍが望ましい。紙厚が１１０μｍ未満であると厚み感がなくなり、ティシューペーパーであれば、汗等の体液で肌に貼り付き易くなったり、トイレットペーパーであれば、局部を拭き取るという本来の使用に供し難いものとなる。反対に紙厚が２０５μｍを超えると厚さはあっても柔らかさが低下し、ティシューペーパーでもトイレットペーパーでも、手に持って使用する時、ゴワゴワとした感触を覚えやすく、取り扱い上使用に供し難いものとなる。
【００２６】
乾燥紙力（１プライ）（ＪＩＳ  Ｐ  ８１１１に規定される条件下でＪＩＳ  Ｐ  ８１１３の規定に従って測定される）としては、その縦が１１５〜３９５ｃＮ、横が５０〜１５５ｃＮが望ましい。
【００２７】
他方、ＫＥＳ試験法による曲げ剛性（Ｂ）の縦は、０．００２０〜０．０１１５ｇ／ｃｍ2／ｃｍ、横は、０．００１０〜０．００８０ｇ／ｃｍ2／ｃｍが各々好適である。曲げ剛性（Ｂ）は、自動化純曲げ試験機（カトーテック社製「ＫＥＳＦＢ２−ＡＵＴＯ−Ａ」）で測定できる。ＫＥＳ試験法によるＭＭＤ（表）は６．０〜１５．５が、（裏）は８．５〜１９．０が望ましい。摩擦距離ＭＭＤは、表面特性試験機（カトーテック社製「摩擦感テスター  ＫＥＳＳＥ」）で測定できる。
【００２８】
本発明のカチオン性柔軟剤としては、種類は問われないが、脂肪酸エステル系化合物が特に望ましい。この脂肪酸エステル系化合物としては、多炭素数が６〜２４のアルコールと炭素数７〜２５の脂肪酸との化合物であるのが望ましい。炭素数が６〜２４のアルコールとしては、直鎖アルコール、分岐鎖を有するアルコール、飽和アルコール、及び不飽和アルコールの何れでも良い。これら各種のアルコールの中でも炭素数が１０〜２２のアルコールが好ましく、特に、ラウリルアルコール、ミリスチルアルコール、セチルアルコール、ステアリルアルコール、ベヘニルアルコール、及びオレイルアルコールが好ましい。これらはその一種を単独で用いても良いし、二種以上を併用しても良い。
【００２９】
炭素数７〜２５の脂肪酸としては、直鎖脂肪酸、分岐鎖を有する脂肪酸、飽和脂肪酸、及び不飽和脂肪酸の何れでも良い。これら各種の脂肪酸の中でも、炭素数が１０〜２２の脂肪酸が好ましく、特に、ラウリン酸、ミリスチン酸、パルミチン酸、ステアリン酸、ベヘン酸、及びオレイン酸が好ましい。これらはその一種を単独で用いても良いし、二種以上を併用しても良い。
【００３０】
好適なカチオン性柔軟剤としては、星光ＰＭＣ社製の「Ｔ-ＦＳ３０１」（脂肪酸エステル系化合物）を挙げることができる。
【００３１】
必要ならば、脂肪酸アミド化合物を併用することができる。その他、各種の界面活性剤、添加剤を使用することができる。
【００３２】
添加剤として、一時性湿潤紙力剤を対パルプ重量比で０．１〜１．０重量％使用することができる。これにより、乾燥時および湿潤直後の紙力を十分に確保しながらも、十分な水解性を確保でき、また柔軟剤と併用したときには柔軟性も十分に確保できる。この一時性湿潤紙力増強剤としては、ポリアクリルアミド、ポリビニルアルコール、グリオキザール・ポリアクリルアミド共重合物、官能基数を通常の１／１０に低減したポリアミドエピクロルヒドリン樹脂、ジアルデヒドスターチまたはカチオン変性デンプン、酸化デンプン等、より具体的にはカチオン性を有するポリビニルアミド共重合体と二価アルデヒドからなる熱硬化性樹脂（例えば、特公昭４４−２６６７０号公報、特公昭５４−４４７６２号公報、特開昭５７−１４９５９５号公報）、カチオン性アルデヒド変性ポリアクリルアミド共重合体（特開平６−１８４９８５号公報、特開平８−５６８６８号公報）、カチオン性高分子とアニオン性高分子を含有し、カチオン性高分子及びアニオン性高分子の少なくとも１つの高分子が疎水性を有するもの（特開２００２−２７５７８７号公報）等、公知のものを用いることができる。
【００３３】
本発明の衛生用薄葉紙を得るための他の条件は、当業者の技術の延長線上である。たとえば、ティシューペーパーやトイレットペーパーは、各種製造条件を選定することで得ることができる。ちなみに、パルプの種類（繊維粗度、あるいは原料となる樹木の種類や樹齢）、叩解度（叩解負荷、特にリファイナーの間隙調整）、抄紙水分、カレンダー間隙・圧力・材質、界面活性剤の添加及びその量などにより調整することが可能である。特に叩解負荷が高くなると、繊維のフィブリル化が進むものの、同時に繊維は傷むので、抄紙段階で潰され、硬い紙となる傾向がある。叩解負荷としては、ＥＣＦ漂白又はＴＣＦ漂白パルプを使用しない場合に比べて１割程度下げるのが望ましい。
【００３４】
柔らかさは、引張強度、縦横比、クレープ形状（クレープ率、クレープの高低差等）、水分率、密度、紙力剤の添加、界面活性剤の添加及びその量等により調整することが可能である。滑らかさは、パルプ配合、カレンダー条件、抄紙水分、ドクターの刃先角度、ブレード角度、接着・剥離強度のバランス、クレープ率、界面活性剤の添加及びその量などにより調整することが可能である。
【実施例】
【００３５】
出願人が販売するティシューペーパー及びトイレットペーパーに対し、ＢＣＴＭＰの添加の効果及び柔軟剤の使用の有無に基づき各特性を調べた。カチオン性柔軟剤としては、星光ＰＭＣ社製の「Ｔ-ＦＳ３０１」（脂肪酸エステル系化合物）をいずれも使用した。結果を表１に示した。
【００３６】
なお、実施例では丸網抄紙機にて抄造したものを使用したが、他に短網、長網等の各種公知の抄紙機にて抄造することができる。
【００３７】
また、表１は従来例を１３．０ｇ／ｍ2として米坪を低減させた時の比較、同様に表２は従来例を１８．０ｇ／ｍ2、表３は従来例を２２．０ｇ／ｍ2、表４は従来例を２７．０ｇ／ｍ2、表５は従来例を３４．０ｇ／ｍ2の時の比較である。
【００３８】
なお、実施例では１プライでの対比を行っている。これは、製品にする上で実質的に同一の１プライを重ねて２プライ、又はそれ以上の複数プライとするため、１プライで対比すれば、品質としての柔らかさ及び手肉感の優劣の順位は２プライ同士の対比、又はそれ以上の複数プライ同士の対比でも、本質的に変わらないためである。
【００３９】
以上、各表の試験例について、官能評価を行った。官能評価は、滑らかさ、柔らかさ、厚み感、安心感の４項目を５段階に分け、５０人の試験者の平均値を求めた。
【００４０】
【表１】
2006283233.tif 000002
【００４１】
【表２】
2006283233.tif 000003
【００４２】
【表３】
2006283233.tif 000004
【００４３】
【表４】
2006283233.tif 000005
【００４４】
【表５】
2006283233.tif 000006
【産業上の利用可能性】
【００４５】
本発明は、衛生用薄葉紙に係り、特にティシューペーパーやトイレットペーパーとして好適な衛生薄葉紙及びその製造方法として、適用可能である。